Декоративная панель

Полезная модель относится к области строительства и может быть использована для внешней отделки стен зданий.
Известна строительная панель (свидетельство № 16004, Е 04 С 2/00), содержащая минераловолокнистую на органическом связующем матрицу и отделанное лицевое покрытие. Причём матрица может быть выполнена из пропитанного неорганическим связующимбазальтокартона,целлюлозногокартона,
гофроволокнистой плиты и древесностноволокнистой плиты.
Недостатком указанной конструкции является невысокие декоративные свойства, ограниченный ассортимент цветовой гаммы, низкая герметичность изделия и как следствие ненадёжность эксплуатации.
Известна облицовочная панель или плитка (свидетельство № 14596, Е 04 F 13/14, Е 04 С 2/26), содержащая соединённые между собой лицевой слой на основе вяжущего и наполнителя, преимущественно песка, и несущий слой из термопластичного полимерного материала. Толщина лицевого слоя данной панели - не менее 3 мм, а толщина несущего слоя превышает толщину лицевого слоя, по крайней мере, в 3 раза.
Недостатком известного устройства является невысокие декоративные свойства, большой вес, ограниченный ассортимент
цветовои гаммы, низкая герметичность изделия и невысокие эксплуатационные характеристики.
Техническим результатом заявленного решения является облегчение конструкции, улучшение качества лицевой поверхности и обеспечение высоких эксплуатационных показателей.
Указанный результат достигается тем, что декоративная панель содержит соединённые между собой лицевой и несущий слои, где толщина несущего слоя превышает толщину лицевого слоя, лицевой слой выполнен из полиэфирной ненасыщенной смолы и пигмента или пигментов, а несущий слой выполнен из плитного материала на неорганическом или органическом связующем, причём лицевой и несущий слои соединены между собой промежуточным слоем, выполненным на основе синтетической смолы с наполнителем, а тыльная сторона несущего слоя и торцы декоративной поверхности покрыты изолирующим слоем, при этом
-лицевой слой выполнен толщиной до 1 мм;
-плитный материал выполнен толщиной более 4мм;
-в качестве наполнителя промежуточного слоя используют стекломатериал или мелкофракционный порошок;
-толщина промежуточного слоя не превышает 4 мм;
-изолирующий слой выполнен на основе синтетической смолы и наполнителя;
Декоративная панель представляет собой последовательно
нанесенные, уложенные слои: лицевощпромежуточный /несущийш
изолирующищ Где лицевой и несущий слои соединены между собой
промежуточным слоем, выполненным из смеси синтетической смолы и наполнителя. При этом лицевой слой должен быть толщиной до 1 мм, а несущий слой в виде плитного материала в качестве которого может быть использованы цементностружечная
г1п
плита, асбоцементный лист, цементно-волокнистый лист, древесностружечная плита, пенополиуретан литьевой и т.п. Обязательным условием является то, что плитный материал используют с толщиной более 4 мм.
Промежуточный слой может быть выполнен из смеси, приготовленной:
во-первых, пропиткой синтетической смолы стекломатериалом с последующей полимеризацией смолы, где в качестве стекломатериала можно использовать, например, стекломат, стеклоткань, стекловуаль;
во-вторых, из смеси синтетическойсмолы и
мелкофракционного порощка, например, каменной муки, талька, аэросила, при этом толщина промежуточного слоя не должна превышать 4 мм.
Приготовление промежуточного слоя производят смешиванием синтетической смолы с наполнителем. Папример, в качестве синтетической смолы используют акриловую модифицированную смолу, а в качестве наполнителя используют стекломатериал или мелкофракционный порошок.
Промежуточный слой несёт функции:
-клеющую (соединение лицевого и несущего слоев),
компенсирующую (сглаживает дефекты поверхности несущего слоя),
-изолирующую (изоляция несущего слоя от воздействия атмосферы).
Изолирующий слой выполнен из смеси синтетической смолы и наполнителя с последующей полимеризацией, где в качестве наполнителя используют отвердитель (метил-этил-кетон-пероксид) и, при необходимости, ускоритель (октоат кобальта).
Изолирующий слой декоративной панели наносят для защиты от воздействия атмосферных явлений.
Изолирующий слой выполняет функции:
-изоляции поверхностей несущего слоя, не закрытых промежуточным слоем от воздействия окружающей среды (увлажнения, истирания) посредством создания паро-, влагонепроницаемой, прочной, малощероховатой поверхности;
-компенсации напряжений, вызванных полимеризацией промежуточного слоя.
Лицевой слой представляет собой продукт полимеризации: смесь из полиэфирной ненасыщенной смолы и неорганического пигмента или неорганических пигментов. Лицевой слой изготовляют как одно-, либо многоцветный с использование неорганических пигментов сразу нескольких цветов и оттенков, гладкая или негладкая поверхность.
Декоративную панель получают следующим образом.
Приготавливают смесь для лицевого слоя из полиэфирной ненасыщенной смолы и неорганического пигмента. Для многоцветности лицевого слоя в смесь вводят несколько неорганических пигментов. В качестве материала лицевого слоя можно использовать смесь промышленного изготовления, например, гелевое защитно-декоративное покрытие «Гелькоут в которое вводят неорганический (ие) пигмент (ы). Лицевой слой наносят распылителем на внутреннюю поверхность жесткой формы, которая покрыта, например, парафином, для того, чтобы декоративная готовая панель легко отделялась от жесткой формы. Затем выстаивают жесткую форму с нанесенным лицевым слоем при комнатной температуре в течение времени необходимого для
полимеризации смеси, например, 3 часов. Для улучшепия цвета на декоративной панели лицевой слойможно выполнить
многослойным. В таком случае необходимо наносит слой за слоем с различными неорганическим пигментами, затем полимеризация каждого из слоев.
После окончания процесса полимеризации лицевого слоя, на него распылителем наносят промежуточный слой. При производственной необходимости промежуточный слой уплотняют чем-нибудь, либо производят прокатку подручными средствами. Затем на промежуточный слой укладывают несущий слой в виде плитного материала. И таким образом, полимеризация промежуточного слоя протекает под пригрузом.
После полимеризации промежуточного слоя, на тыльную сторону несущего слоя и торцы декоративной панели наносят изолирующий слой, изготовленный на основе синтетической смолы и наполнителя.
Для ускорения процессов полимеризации их производят в тепловых камерах при температуре 40-60 ° С, в течение 20-40 минут.
Полученная подобным образом декоративная панель обладает высокими эксплуатационными характеристиками и улучшенным качеством лицевой поверхности.
МШо
-5Декора